УСТОЙЧИВАЯ ПРИ ХРАНЕНИИ ТЕКУЧАЯ ЖИДКОСТЬ СВЕРХОСНОВНОЙ СОЛИ ЩЕЛОЧНОЗЕМЕЛЬНОГО МЕТАЛЛА И ЖИРНОЙ КИСЛОТЫ (ВАРИАНТЫ) И СПОСОБ ПОЛУЧЕНИЯ УСТОЙЧИВОЙ ПРИ ХРАНЕНИИ ТЕКУЧЕЙ ЖИДКОСТИ СВЕРХОСНОВНОЙ СОЛИ ЩЕЛОЧНОЗЕМЕЛЬНОГО МЕТАЛЛА И ЖИРНОЙ КИСЛОТЫ

1. Устойчивая при хранении текучая жидкость сверхосновной соли щелочноземельного металла и жирной кислоты, включающая по крайней мере один жидкий углеводород, многоатомный спирт, спирт, который содержит по крайней мере 8 атомов углерода, и сверхосновную соль щелочноземельного металла и жирной кислоты, причем в сверхосновной соли щелочноземельного металла содержание щелочноземельного металла составляет по крайней мере приблизительно 14,5 мас.%, а содержание нелетучего компонента составляет по крайней мере приблизительно 95 мас.%.
12
22
2. Жидкость по п.1, в которой жирная кислота представляет собой C-C жирную кислоту.
3. Жидкость по п.2, в которой жирная кислота представляет собой олеиновую кислоту.
4. Жидкость по п.1, в которой щелочноземельный металл в составе сверхосновной соли щелочноземельного металла выбран из группы, включающей кальций, барий, магний и стронций.
5. Жидкость по п.1, в которой сверхосновная соль щелочноземельного металла представляет собой олеиновокислый кальций.
6. Жидкость по п.1, в которой спирт представляет собой алифатический спирт, содержащий 14 атомов углерода.
7. Жидкость по п.1, в которой многоатомный спирт представляет собой гликоль или гликолевый эфир, выбранный из группы, включающей монобутиловый эфир диэтиленгликоля, пропиленгликоль, гексиленгликоль, триэтиленгликоль, дипропиленгликоль, монометиловый эфир диэтиленгликоля, монобутиловый эфир этиленгликоля и их смеси.
8. Способ получения устойчивой при хранении текучей жидкости сверхосновной соли щелочноземельного металла и жирной кислоты, включающий стадии:
получения смеси предшественника, содержащей карбоновую кислоту, которая представляет собой жирную кислоту, по крайней мере один жидкий углеводород, многоатомный спирт и спирт, который содержит по крайней мере 8 атомов углерода;
нейтрализации карбоновой кислоты начальным количеством основания щелочноземельного металла, с формированием предшественника карбоксилата щелочноземельного металла;
нагревания смеси предшественника карбоксилата щелочноземельного металла;
добавления дополнительного количества основания щелочноземельного металла к смеси предшественника карбоксилата щелочноземельного металла;
насыщения углекислым газом смеси предшественника до нейтрального pН;
фильтрования смеси предшественника и
очистки смеси предшественника до достижения содержания щелочноземельного металла по крайней мере приблизительно 14,5 мас.% и содержания нелетучего компонента по крайней мере приблизительно 95 мас.%.
12
22
9. Способ по п.8, в котором жирная кислота представляет собой С-С жирную кислоту.
10. Способ по п.9, в котором жирная кислота представляет собой олеиновую кислоту.
11. Способ по п.8, в котором щелочноземельный металл выбран из группы, включающей кальций, барий, магний и стронций.
12. Способ по п.8, в котором смесь предшественника карбоксилата щелочноземельного металла содержит олеиновокислый кальций и углекислый кальций.
13. Способ по п.8, в котором спирт представляет собой алифатический спирт, содержащий 12 атомов углерода.
14. Способ по п.8, в котором многоатомный спирт представляет собой гликоль или гликолевый эфир, выбранный из группы, включающей монобутиловый эфир диэтиленгликоля, пропиленгликоль, гексиленгликоль, триэтиленгликоль, дипропиленгликоль, монометиловый эфир диэтиленгликоля, монобутиловый эфир этиленгликоля и их смеси.
15. Способ по п.8, в котором смесь предшественника очищают посредством отгонки легких фракций под вакуумом.
16. Устойчивая при хранении текучая жидкость сверхосновной соли щелочноземельного металла и жирной кислоты, включающая по крайней мере один жидкий углеводород, пропиленгликоль, додеканол и сверхосновный олеиновокислый кальций, причем содержание щелочноземельного металла в олеиновокислом кальции составляет по крайней мере приблизительно 14,5 мас.% и содержание нелетучего компонента составляет по крайней мере приблизительно 95 мас.%.
17. Жидкость по п.16, в которой жидкий углеводород выбран из группы, включающей углеводородные масла, уайт-спириты, неароматические углеводороды и полиальфаолефины.
18. Жидкость по п.16, в которой содержание щелочноземельного металла в сверхосновном олеиновокислом кальции составляет по крайней мере приблизительно 15,0 мас.%.
19. Жидкость по п.16, в которой содержание нелетучего компонента составляет по крайней мере приблизительно 97 мас.%.
20. Жидкость по п.16, в которой формы углекислого кальция, выбраны из группы, включающей кальцит, ватерит и арагонит.